(57)【要約】【課題】色むらの少ない着色粒状物を提供する。【解決手段】ガラスフリットを含むコーティング材Ｃとコア粒子Ｂとを混合する。前記コーティング材Ｃと前記コア粒子Ｂとの混合物Ｍを焼成して前記コア粒子Ｂの表面に前記コーティング材Ｃを溶着することによって、前記コア粒子Ｂの表面に着色層Ｔを形成した着色粒状物Ａに関する。前記コア粒子のみを焼成し、焼成後のコア粒子内のＬ＊ａ＊ｂ表色系における色差が３以下である。焼成時の熱でコア粒子Ｂの変色を少なくし、コア粒子Ｂの変色が着色層Ｔの発色に及ぶのを少なくすることができる。【選択図】図１
2012072242.tif 000002
【特許請求の範囲】
【請求項１】
ガラスフリットを含むコーティング材とコア粒子とを混合し、前記コーティング材と前記コア粒子との混合物を焼成して前記コア粒子の表面に前記コーティング材を溶着することによって、前記コア粒子の表面に着色層を形成した着色粒状物であって、前記コア粒子のみを焼成し、コア粒子内の色差（ΔＥ）がＬ＊ａ＊ｂ表色系において３以下であることを特徴とする着色粒状物。
【請求項２】
ガラスフリットを含むコーティング材とコア粒子とを混合し、前記コーティング材と前記コア粒子との混合物を焼成して前記コア粒子の表面に前記コーティング材を溶着することによって、前記コア粒子の表面に着色層を形成した着色粒状物であって、前記コア粒子の酸化鉄の含有量が０．１質量％以下であることを特徴とする着色粒状物。
【発明の詳細な説明】
【技術分野】
【０００１】
本発明は、塗料の着色（骨）材等として使用される着色粒状物に関するものである。
【背景技術】
【０００２】
従来より、建材などのセメント成形品等の着色に用いられる着色粒状物としては、珪砂の表面に着色層を設けたものが提案されている。このような着色粒状物を製造するにあたっては、コア粒子である珪砂を熱処理し、熱処理後の珪砂の表面に耐アルカリ性フリットを含むコーティング材を混合により付着させ、この後、焼成により珪砂の表面にコーティング材を溶着（融着）させ、この後、急冷するようにしている（例えば、特許文献１参照）。
【先行技術文献】
【特許文献】
【０００３】
【特許文献１】特公昭５２−３９４１０号公報
【発明の概要】
【発明が解決しようとする課題】
【０００４】
しかし、上記の着色粒状物では、その一部に焼成時の熱で変色が発生することがあり、色むらが生じるという問題があった。
【０００５】
本発明は上記の点に鑑みてなされたものであり、色むらの少ない着色粒状物を提供することを目的とするものである。
【課題を解決するための手段】
【０００６】
本発明の着色粒状物は、ガラスフリットを含むコーティング材とコア粒子とを混合し、前記コーティング材と前記コア粒子との混合物を焼成して前記コア粒子の表面に前記コーティング材を溶着することによって、前記コア粒子の表面に着色層を形成した着色粒状物であって、前記コア粒子のみを焼成し、焼成後のコア粒子内の色差（ΔＥ）がＬ＊ａ＊ｂ表色系において３以下であることを特徴とするものである。
【０００７】
また、本発明の着色粒状物は、ガラスフリットを含むコーティング材とコア粒子とを混合し、前記コーティング材と前記コア粒子との混合物を焼成して前記コア粒子の表面に前記コーティング材を溶着することによって、前記コア粒子の表面に着色層を形成した着色粒状物であって、前記コア粒子の酸化鉄の含有量が０．１質量％以下であることを特徴とするものである。
【発明の効果】
【０００８】
本発明では、焼成時の熱でコア粒子が変色してもその影響を着色層の発色に及ぶのを少なくすることができ、色むらを少なくすることができるものである。
【図面の簡単な説明】
【０００９】
【図１】本発明の実施の形態の一例を示す概略図である。
【図２】本発明で使用される製造装置の一例を示す概略図である。
【図３】本発明の管状乾燥機の胴体の一例を示す断面図である。
【図４】本発明の焼成機の胴体の一例を示す断面図である。
【図５】本発明の焼成機の胴体の他例を示す断面図である。
【図６】本発明の管状冷却機の胴体の一例を示す断面図である。
【発明を実施するための形態】
【００１０】
以下、本発明を実施するための形態を説明する。
【００１１】
着色粒状物Ａは、図１のように、コア粒子Ｂの表面に着色層Ｔを設けて形成されている。着色層Ｔはコア粒子Ｂの表面全面を被覆して形成されるものであって、コーティング材Ｃをコア粒子Ｂの表面に溶着（融着）して形成することができる。
【００１２】
コア粒子Ｂとしては、例えば、珪砂やシャモットなどの無機質の粒状物を使用することができる。また、コア粒子Ｂは熱による変色ばらつきが小さいものが好ましく、コア粒子Ｂのみを焼成し、焼成後のコア粒子Ｂ内の色差（ΔＥ（ＪＩＳ  Ｚ  ８７３０））がＬ＊ａ＊ｂ表色系（ＪＩＳ  Ｚ  ８７２９）において３以下である。すなわち、コア粒子Ｂのみの粒状物を焼成した場合に、焼成後のコア粒子Ｂの粒状物全体の色差がＬ＊ａ＊ｂ表色系において３以下となるようなコア粒子Ｂを用いる。前記色差ΔＥがこの値よりも大きいと、コア粒子Ｂの変色ばらつきが着色層Ｔに影響を及ぼし、着色粒状物Ａに色むらが発生するおそれがある。尚、前記色差ΔＥは小さいほど好ましく、コーティング材Ｃの色が淡色なほどコア粒子Ｂの変色ばらつきの影響が出やすいため２以下であることが好ましい。尚、「コア粒子Ｂのみを焼成」とは、コア粒子Ｂをコーティング材Ｃと混合せずに素焼きなどをすることを指す。
【００１３】
また、コア粒子Ｂは酸化鉄の含有量が０．１質量％以下のものを使用し、これにより、着色粒状物Ａの色むらを少なくすることが好ましい。酸化鉄は焼成時の熱で酸化鉄が黄色から茶褐色に変化するため、その含有量が０．１質量％よりも多いと、コア粒子Ｂ自身の色や着色層Ｔの色に大きく影響することがあり、目的とする色とは異なる色に変色した着色粒状物Ａが一部に発生するおそれがある。尚、酸化鉄の含有量は変色の点からは少ないほど好ましく、コーティング材Ｃの色が淡色なほどコア粒子Ｂ自身の焼成後の色の影響が出やすいため０．０５質量％以下であることが好ましい。
【００１４】
また、上記コア粒子Ｂは、粒径のほぼ揃ったコア粒子Ｂを用いることにより、焼成時にコア粒子Ｂに加わる熱の均一性を高めることができる。従って、熱履歴のバラツキが少なくなって一部のコア粒子Ｂや一部の着色層Ｔが目的とする色と異なる色に変色するのを少なくし、着色粒状物Ａの色むらを少なくすることができる。コア粒子Ｂが、ロータップ試験機を用いて篩い分けされた際に所定の篩上に少なくとも４０質量％残存するように調整されているのが好ましい。４０質量％未満である場合は、各コア粒子Ｂの熱履歴のバラツキが大きくなって、着色粒状物Ａの色むらが大きくなるおそれがある。なお、コア粒子Ｂの粒径は用途によって様々であるが、０．０５〜２ｍｍ程度である。
【００１５】
コーティング材Ｃは、ガラスフリットと顔料との混合物を用いることができる。ガラスフリットとしては公知のものを使用することができ、例えば、Ｎａ２ＯやＫ２Ｏなどのアルカリ金属酸化物と、ＣａＯ３などのアルカリ土類金属酸化物と、ＳｉＯ２などのケイ酸又はこれらの塩類などを主原料とし、この他に、ＺｎＯ、ＰｂＯ、Ａｌ２Ｏ３などを原料として得られるものを用いることができる。また、ガラスフリットは、耐アルカリ性を有するものが好ましく、さらに、大きさが０．２〜１０μｍの粉末のものを用いることが好ましい。顔料としては公知のものを使用することができ、例えば、酸化鉄、酸化クロム、酸化コバルト、酸化マンガン、酸化チタン、酸化スズ、酸化銅、酸化亜鉛などの無機質顔料（着色用金属酸化物）の一種又は複数種を用いることができる。顔料としては大きさが０．２〜１０μｍの粉末のものを用いることが好ましい。
【００１６】
図２に着色粒状物Ａの製造装置を示す。この装置は、混合機２、乾燥機３、焼成機４及び冷却機５を備えて形成されている。混合機２は、コア粒子Ｂとコーティング材Ｃとを混合するものであり、この混合物Ｍは、コア粒子Ｂの表面にコーティング材Ｃがまぶされたような状態に付着されている。混合機２としては、例えば、サンドミルを用いることができる。
【００１７】
乾燥機３は、コア粒子Ｂの表面にコーティング材Ｃがまぶされたような状態に付着されている混合物Ｍを焼成機４による焼成前に乾燥するためのものであって、回転式の管状乾燥機を用いることができる。この場合、回転式の管状乾燥機は図示しない駆動源によって回転するように構成される管状の胴体３ａを備え、その管状の胴体３ａはその一端の材料投入口３ｂから他端の材料排出口３ｃに向かって下り傾斜するように傾けて配設されている。符号３ｄは、混合物Ｍを加熱するための加熱部である。加熱部３ｄとしては、例えば、バーナーを用いることができ、材料投入口３ｂから胴体３ａ内に温風を吹き込んで乾燥することができる。このように材料投入口３ｂ側から温風を吹き込むことにより、混合物Ｍを温風により急加熱することができ、コーティング材Ｃの結晶化による白濁を防止することができるものである。材料投入口３ｂ側から吹き込んだ温風は材料排出口３ｃから排気される。
【００１８】
また、図３に示すように、胴体３ａの内面には複数個の撹拌用フィン１８を設けることができる。撹拌用フィン１８は胴体３ａの内面から中心方向に向かって突出しており、また、撹拌用フィン１８は胴体３ａの周方向に並べて設けられている。この撹拌用フィン１８により、持ち上げられた着色粒状物Ａが落下する際に温風により効率よく加熱される。
【００１９】
焼成機４は、乾燥後の混合物Ｍを焼成し、コア粒子Ｂの表面にコーティング材Ｃを溶着（融着）することによって、コア粒子Ｂの表面に着色層Ｔを焼成し、着色粒状物Ａを形成するためのものである。この焼成機４としては、ロータリーキルンを用いることができる。このロータリーキルンは図示しない駆動源によって回転するように構成される管状の胴体４ａを備え、その管状の胴体４ａはその一端の材料投入口４ｂから他端の材料排出口４ｃに向かって下り傾斜するように傾けて配設されている。また、図４に示すように、胴体４ａは、金属製の外筒体２０の内面に耐火レンガなどの耐火物で形成される耐火層１９を全面にわたって設けて形成されている。符号４ｄは、混合物を加熱するための加熱部である。加熱部４ｄとしては、例えば、バーナーを用いることができ、材料排出口４ｃから胴体４ａ内に火炎を放射して焼成することができる。材料投入口４ｂからは温風が排気される。ここで、焼成機４の胴体４ａとしては、その内径を材料投入口４ｂ側から材料排出口４ｃ側に向かって徐々に大きくなるように形成することによって、その内面に複数の段部７を設けることが好ましい。例えば、図４に示すように、外筒体２０として内径の異なる複数の管状体１１ａ、１１ｂ、１１ｃを内径の大きさ順に長手方向に連結し、隣り合う管状体１１ａ、１１ｂ又は１１ｂ、１１ｃの連結部分を覆う耐火層１９で段部７を形成することができる。尚、胴体４ａの各部分の寸法は特に限定されないが、例えば、Ｌ１＝２０００〜２５００ｍｍ、Ｌ２＝１０００〜５０００ｍｍ、Ｌ３＝２０００〜２５００ｍｍ、Ｌ＝５０００〜１００００ｍｍ、ｄ１＝４００〜６００ｍｍ、ｄ２＝５００〜７００ｍｍ、ｄ３＝６００〜８５０ｍｍとすることができる。このように複数の段部７を設けることにより、撹拌効率を高めることができる。また、胴体４ａの材料投入口４ｂ側の内径を他の部分に比べて小径にすることにより、コーティング材Ｃが付着した直後のコア粒子Ｂが胴体４ａの回転により胴体４ａ内で落下して撹拌された場合の衝撃を小さくすることができる。従って、コア粒子Ｂからコーティング材Ｃが剥がれ落ちにくくなるものである。しかも、胴体４ａの材料投入口４ｂ側における胴体４ａ内の温度分布を小さくすることができ、焼成斑を少なくすることができる。一方、胴体４ａの材料排出口４ｃ側の内径を他の部分に比べて大径にすることにより、着色層Ｔが形成されたコア粒子Ｂ（着色粒状物Ａ）が融着により塊状にならないように大きく撹拌することができる。また、材料排出口４ｃ側に向かって徐々に着色粒状物Ａの温度を上昇させることができ、焼成不足を生じにくくすることができる。
【００２０】
また、図５に示すように、胴体４の内周面の断面形状を八角形等の多角形にすることにより各辺の接合部分を段部９として形成することもできる。これにより、コーティング材Ｃで被覆されたコア粒子Ｂ（着色粒状物）が適度に撹拌され、発色が不均一になったりコア粒子が塊状に融着したりするのを生じにくくすることができる。
【００２１】
冷却機５は、着色粒状物Ａ（着色層Ｔを形成したコア粒子Ｂ）を冷却するものであって、回転式の管状冷却機を用いることができる。この場合、回転式の管状冷却機は図示しない駆動源によって回転するように構成される管状の胴体５ａを備え、その管状の胴体５ａはその一端の材料投入口５ｂから他端の材料排出口５ｃに向かって下り傾斜するように傾けて配設されている。また、冷却機５には冷風供給部６が設けられている。冷風供給部５は胴体５ａの材料投入口５ｂから胴体５ａ内に冷風を吹き込んで供給するようになっている。このように材料投入口５ｂ側から冷風を吹き込むことにより、着色層Ｔを形成したコア粒子Ｂを冷風により急冷することができ、着色層Ｔの発色性を略均一かつ鮮明にすることができるものである。さらに、コア粒子Ｂに付着しなかったコーティング材Ｃやコア粒子Ｂの割れなどで生じる不要の微粉末は、正常な着色粒状物（着色層Ｔが剥がれ落ちていないもの）Ａよりも軽量であるため、冷風の供給により材料排出口５ｃから吹き出すことができ、正常な着色粒状物Ａと不要の微粉末とを容易に分けることができる。さらに材料排出口５ｃから排気することによって、着色粒状物Ａを流れよくスムーズに排出することができる。
【００２２】
また、図６に示すように、胴体５ａの内面には複数個の撹拌用フィン８を設けることができる。撹拌用フィン８は胴体５ａの内面から中心方向に向かって突出しており、また、撹拌用フィン８は胴体５ａの周方向に並べて設けられている。この撹拌用フィン８により、持ち上げられた着色粒状物Ａが落下する際に冷風により効率よく冷却される。また、少し融着して塊状になった着色粒状物Ａを落下の衝撃によりばらけさせることができる。
【００２３】
尚、上記の胴体５ａの外側に水を散布して冷却するようにしてもよい。
【００２４】
また、着色粒状物Ａの製造装置には、混合機２から乾燥機３へ混合物Ｍを供給するために、輸送管３０ａ、タンク３０ｂ及び輸送コンベア３０ｃを備えた乾燥機供給手段３０が設けられている。混合機２から排出された混合物Ｍは輸送管３０ａを通じて一旦タンク３０ｂに貯蓄される。タンク３０ｂに貯蓄された混合物Ｍは定量ずつ排出され、輸送コンベア３０ｃで搬送されて乾燥機３に投入される。
【００２５】
また、乾燥機３から焼成機４へ混合物Ｍを供給するために、輸送管４０ａ、タンク４０ｂ及び輸送コンベア４０ｃを備えた焼成機供給手段４０が設けられている。乾燥機３から排出された混合物Ｍは輸送管４０ａを通じて一旦タンク４０ｂに貯蓄される。タンク４０ｂに貯蓄された混合物Ｍは定量ずつ排出され、輸送コンベア４０ｃで搬送されて焼成機４に投入される。
【００２６】
さらに、焼成機４から冷却機５へ着色粒状物Ａを供給するために、振動フィーダーからなる冷却機供給手段５０が設けられている。振動フィーダーは内管５０ａと外管５０ｂからなる管状の２重構造に形成され、焼成機４から排出された着色粒状物Ａは振動フィーダーの内管５０ａ内を移動して冷却機５に投入される。また、内管５０ａと外管５０ｂとの間に形成される空間に冷却水を通水させておくことにより、冷却機５に投入される着色粒状物Ａを予め少しでも冷却しておくことができる。
【００２７】
そして、上記のような装置を用いて着色粒状物Ａを製造するにあたっては、次のようにして行う。まず、コア粒子Ｂとコーティング材Ｃとを混合する。このとき、コア粒子Ｂへのコーティング材Ｃの付着性を高めたり粘度調整したりするために、珪酸ナトリウム（水ガラス）などのバインダー（糊剤）や水をコーティング材Ｃに配合することができる。この場合、コア粒子Ｂの１００質量部に対して、コーティング材Ｃが１〜３質量部、バインダーが１〜３質量部、水が０．３〜１質量部とすることができるが、これに限定されるものではない。そして、コア粒子Ｂとコーティング材Ｃとバインダー及び水を含む略均一な混合物Ｍを調製する。この混合物Ｍは、コア粒子Ｂの表面にコーティング材Ｃがまぶされたような状態に付着されている。
【００２８】
次に、乾燥機供給手段３０を通じて、上記混合機２で調製された混合物Ｍを混合機２から乾燥機３に連続的に定量供給する。混合物Ｍは胴体３ａの回転により撹拌されながら材料投入口３ｂから材料排出口３ｃにまで傾斜に沿って搬送される。また、混合物Ｍは胴体３ａ内で加熱部３ｄからの熱で加熱されて乾燥される。乾燥温度は材料排出口３ｃの温度で９０〜１５０℃とすることができ、乾燥時間（胴体３ａを通過する時間）は５〜１０分とすることができるが、これに限定されるものではない。この乾燥により混合物の含水率を例えば１％以下にすることができる。また、胴体３ａの回転数は例えば４〜７ｒｐｍとすることができる。
【００２９】
次に、焼成機供給手段４０を通じて、上記乾燥機３で乾燥された混合物Ｍを乾燥機３から焼成機４に連続的に定量供給する。混合物Ｍは胴体４ａの回転により撹拌されながら材料投入口４ｂから材料排出口４ｃにまで傾斜に沿って搬送される。また、混合物Ｍは胴体４ａ内で加熱部４ｄからの熱で焼成される。焼成温度は材料排出口４ｃの温度で４００〜４５０℃とすることができ、焼成時間（胴体４ａを通過する時間）は１５〜２０分とすることができるが、これに限定されるものではない。この焼成によりコア粒子Ｂの表面にコーティング材Ｃを溶着（融着）させて着色層Ｔを形成し、着色粒状物Ａを得ることができる。また、胴体４ａの回転数は例えば４〜７ｒｐｍとすることができる。尚、コア粒子Ｂのみを焼成する場合の条件も、上記の混合物Ｍを焼成する場合の条件を用いることができる。
【００３０】
次に、冷却機供給手段５０を通じて、上記焼成機４で焼成された着色粒状物Ａ（着色層Ｔを形成したコア粒子Ｂ）を焼成機４から冷却機５に連続的に供給する。着色粒状物Ａは胴体５ａの回転により撹拌されながら材料投入口５ｂから材料排出口５ｃにまで傾斜に沿って搬送される。また、着色粒状物Ａは胴体５ａ内で冷風供給部６からの冷風で冷却される。冷却温度は材料排出口５ｃの温度で１００〜１３０℃とすることができ、冷却時間（胴体５ａを通過する時間）は５〜１０とすることができるが、これに限定されるものではない。この冷却により着色層Ｔを固化することができる。また、胴体５ａの回転数は例えば４〜７ｒｐｍとすることができる。冷風は外気をそのまま供給することができる。
【００３１】
上記の製造装置を用いると、乾燥機２によりコア粒子Ｂとコーティング材Ｃとの混合物に含まれる水分をできる限り少なくすることができ、焼成機４において、多数のコア粒子が塊の状態で焼成されにくくなり、粒径の略揃った均一な着色粒状物Ａが製造しやすく、冷却後の粉砕工程を不要にすることができるものである。
【００３２】
そして、上記のようにして製造される着色粒状物Ａは、コア粒子Ｂのみを焼成し、焼成後のコア粒子Ｂ内の色差（ΔＥ）がＬ＊ａ＊ｂ表色系において３以下であったり、コア粒子Ｂに含まれている酸化鉄の含有量が０．１質量％以下であることにより、焼成によるコア粒子Ｂの変色の影響が着色層Ｔに及ぶのを抑えることができ、色むらを少なくすることができる。また、コア粒子Ｂの粒径をほぼ揃えることにより焼成による熱履歴のバラツキを抑えることができ、焼成によるコア粒子Ｂの変色がバラツキにくくして着色粒状物Ａの色むらを少なくすることができる。
【実施例】
【００３３】
（実施例１）
コア粒子Ｂとして岐阜県恵那郡山岡町地区のものを用いた。このコア粒子Ｂは酸化鉄（Ｆｅ２Ｏ３）の含有量が０．０３質量％、酸化珪素（ＳｉＯ２）の含有量が９６．６質量％で、残部が酸化アルミニウム（Ａｌ２Ｏ３）などで構成されるものである。また、コア粒子Ｂは粒状物であって、ロータップ試験機を用いた篩い分けの積算法により、１８メッシュが１質量％、２６メッシュが２５質量％、５０メッシュが９０質量％であった。
【００３４】
コーティング材Ｃは、ガラスフリットと顔料を混合して調製した。ガラスフリットはタカラスタンダード製のものを０．１７質量部用いた。顔料としては、炭酸カルシウム（ＣａＣＯ３）を０．２２質量部、酸化亜鉛（ＺｎＯ）を０．０６質量部、三二酸化鉄（α−Ｆｅ２Ｏ３）を０．２３質量部、三酸化クロム（Ｃｒ２Ｏ３）を０．８２質量部、二酸化チタン（ＴｉＯ２）を０．１７質量部、鉄・マンガンの複合酸化物（（Ｆｅ，Ｍｎ）（Ｆｅ，Ｍｎ）２Ｏ４）を０．０４質量部それぞれ用いた。
【００３５】
そして、コア粒子Ｂを１００質量部と、上記配合のコーティング材Ｃと、ケイ酸ソーダを１．５質量部と、水を０．５質量部とを混合機２で混合して略均一な混合物Ｍを調製した。次に、混合物Ｍを乾燥機３で２５０℃、８分の条件で含水率１％以下にまで乾燥した。次に、乾燥した混合物Ｍを焼成機４で８７０℃、１８分の条件で焼成した。この後、着色粒状物Ａを冷却機５で２６℃（室温）、８分の条件で冷却した。このようにして緑色の着色粒状物Ａを得た。
【００３６】
また、コーティング材Ｃを混合することなく、コア粒子Ｂのみを前記と同じ条件で乾燥、焼成、冷却してコア粒子Ｂの素焼きを得た。
【００３７】
（実施例２）
コア粒子Ｂとして岐阜県瑞浪地区１のものを用いた以外は実施例１と同様にして着色粒状物Ａを製造した。
【００３８】
（実施例３）
コア粒子Ｂとして岐阜県瑞浪地区２のものを用いた以外は実施例１と同様にして着色粒状物Ａを製造した。
【００３９】
（実施例４）
コア粒子Ｂとして愛知県八草地区のものを用いた以外は実施例１と同様にして着色粒状物Ａを製造した。
【００４０】
（比較例１）
コア粒子Ｂとして岐阜県東濃地区のものを用いた以外は実施例１と同様にして着色粒状物Ａを製造した。
【００４１】
［変色評価］
実施例１、実施例２、実施例３、実施例４および比較例１のそれぞれについて、コア粒子Ｂのみを素焼きした後のコア粒子Ｂ内のＬ＊ａ＊ｂ表色系における色差（ΔＥ）を測定した（表１における「素焼き状態」の欄参照）。色差の測定にはミノルタ製の色彩色差計（品番ＣＲ−３１０）を用いた。測定は４箇所で行い、各２箇所毎の色差を平均した。
【００４２】
また、各実施例及び比較例のコア粒子の着色後の状況（着色粒状物の色のばらつき等）を目視で確認し、良好なものを◎と、実用上問題がないものを○と、実用上やや問題となるものを×と評価した。結果を表１に示す。
【００４３】
【表１】
2012072242.tif 000003
【００４４】
Ｌ＊値は、何れのコア粒子Ｂにおいても殆どばらつきは無いが、ａ＊値およびｂ＊値は産地によって異なった結果を示しており、色差が３以下、また、酸化鉄含有量が０．１質量％以下の場合は、色ばらつきが目立たない着色粒状物Ａを製造することができた。
【００４５】
なお、実施例２のように色差が２を超えた場合、近くで観察すると色ばらつきが生じていることがあった。また、実施例３のように酸化鉄含有量が０．０５質量％を超えた場合、コア粒子Ｂの色が濃くなっているため、コーティング材Ｃとして淡色のものを用いると少ない量ではコア粒子Ｂの色を隠蔽することが困難になり、コーティング材Ｃの混合量を増やすなどの処置が必要なことがあった。
【符号の説明】
【００４６】
Ａ  着色粒状物
Ｂ  コア粒子
Ｃ  コーティング材
Ｔ  着色層
【図１】
2012072242.tif 000004
【図２】
2012072242.tif 000005
【図３】
2012072242.tif 000006
【図４】
2012072242.tif 000007
【図５】
2012072242.tif 000008
【図６】
2012072242.tif 000009